(57)【要約】【課題】  カーボンナノチューブを電子源とした自発光型平面表示装置において、カソード電極と電子源との間の電気抵抗を低減させてカーボンナノチューブ電子源としての優れた性能を十分に活用できる電極構造を提供する。【解決手段】  カソード電極ＣＬＣにカーボンナノチューブを含有させることにより、カソード電極ＣＬＣと電子源との間に良好な電気コンタクトを実現する。さらに、カソード電極ＣＬＣをカーボンナノチューブを含有した材料で形成することにより、スクリーン印刷プロセスのような低価格化が期待できるプロセスを用いて、容易に作製できる。【選択図】  図１４
2006244800.tif 000002
【特許請求の範囲】
【請求項１】
第１の方向に延在し、前記第１の方向と交差する第２の方向に並設されて表面に電子源を有する多数のカソード電極と、前記第２の方向に延在し、前記第１の方向に並設されて前記カソード電極との交差部における前記電子源から放出される電子線の量を制御する電位が印加される多数のゲート電極とを有し、前記カソード電極と前記ゲート電極の交差部に形成される多数の画素で表示領域を構成する背面パネルと、
前記背面パネルの前記表示領域に有する前記電子源から取り出される電子線の励起で発光する複数色の蛍光体層とアノード電極とを有する前面パネルと、
を備え、
前記カソード電極を複数組に分割して各組毎のカソード電極を電気的に接続するカソード電極バスラインと、前記ゲート電極を複数組に分割して各組毎のゲート電極を電気的に接続するゲート電極バスラインとを有し、
前記カソード電極，前記ゲート電極及び前記電子源がほぼ同一平面上に隣接して形成され、前記カソード電極が電子源となるナノ材料を含有されていることを特徴とする自発光型平面表示装置。
【請求項２】
前記ゲート電極に前記カソード電極が含有する電子源となるナノ材料と同一のナノ材料が含有されていることを特徴とする請求項１に記載の自発光型平面表示装置。
【請求項３】
前記電子源から取り出される前記電子線を前記前面パネル方向に集束制御させる集束電極を有することを特徴とする請求項１または請求項２に記載の自発光型平面表示装置。
【請求項４】
前記背面パネルと前記前面パネルとの間に複数の隔壁を有することを特徴とする請求項１乃至請求項３の何れかに記載の自発光型平面表示装置。
【請求項５】
前記ゲート電極の前記カソード電極に近接する露出部分に当該ゲート電極からのエミッション電流を遮断するエミッション機能遮断手段を有することを特徴とする請求項１乃至請求項４の何れかに記載の自発光型平面表示装置。
【請求項６】
前記エミッション機能遮断手段を導電性金属膜とすることを特徴とする請求項５に記載の自発光型平面表示装置。
【請求項７】
前記エミッション機能遮断手段を酸化膜とすることを特徴とする請求項５に記載の自発光型平面表示装置。
【請求項８】
前記電子源となるナノ材料が炭素から構成されたナノチューブ、ナノコイルまたはナノサイズの形状を有する材料、炭素，ホウ素および窒素の三元素のうちの２元素以上を含むナノチューブ、ナノコイルまたはナノサイズの形状を有する材料の何れかとすることを特徴とする請求項１乃至請求項７の何れかに記載の自発光型平面表示装置。
【請求項９】
前記カソード電極と前記ゲート電極との電位差を一定の範囲に設定して前記ゲート電極からのエミッション電流を遮断することを特徴とする請求項１乃至請求項８の何れかに記載の自発光型平面表示装置。
【発明の詳細な説明】
【技術分野】
【０００１】
本発明は、真空中への電子放出を利用した表示装置に係り、特にナノ材料で構成した電子源を有するカソード電極とこの電子源からの電子の放出量を制御するゲート電極とを備えた背面パネルと、この背面パネルから取り出された電子の励起で発光する複数色の蛍光体層とアノード電極とを有する前面パネルとを具備した自発光型平面表示装置に関するものである。
【背景技術】
【０００２】
高輝度、高精細に優れたディスプレイデバイスとして従来からカラー陰極線管が広く用いられている。しかし、近年の情報処理装置やテレビ放送の高画質化に伴い、高輝度、高精細の特性をもつと共に軽量、省スペースの平面型表示装置の要求が高まっている。
【０００３】
その典型例として液晶表示装置、プラズマ表示装置などが実用化されている。また、特に高輝度化が可能なものとして、電子源から真空への電子放出を利用した電子放出型表示装置、低消費電力を特徴とする有機ＥＬディスプレイなど、種々の型式のパネル型表示装置の実用化も近い。なお、補助的な照明光源を必要としないプラズマ表示装置、電子放出型表示装置あるいは有機ＥＬ表示装置を自発光型平面表示装置と称する。
【０００４】
このような平面型の表示装置のうち、上記電子放出型の表示装置には、Ｃ．Ａ．Ｓｐｉｎｄｔらにより発案されたコーン状の電子放出構造を有するもの、メタル−インシュレータ−メタル（ＭＩＭ）型の電子放出構造を有するもの、量子論的トンネル効果による電子放出現象を利用する電子放出構造（表面伝導型電子源とも呼ばれる）を有するもの、さらにはダイアモンド膜、グラファイト膜またはカーボンナノチューブに代表されるナノチューブなどが有する電子放出現象を利用するもの等が知られている。
【０００５】
自発光型平面表示装置の一例である電子放出型の表示装置は、内面に電子放出型の電子源と制御電極であるゲート電極とを形成した背面パネルと、この背面パネルと対向する内面に複数色の蛍光体層とアノード電極（陽極）とを備えた前面パネルの両者の内周縁に封止枠を介挿して封止し、当該背面パネルと前面パネルと封止枠とで形成される内部を真空に保持して構成される。
【０００６】
背面パネルは、ガラスまたはセラミックス等を好適とする背面基板の上に第１の方向に延在しこの第１の方向と交差する第２の方向に並設されて電子源をもつ複数のカソード電極と、第２の方向に延在し第１の方向に並設して設けたゲート電極を有する。そして、カソード電極とゲート電極との間の電位差で電子源からの電子の放出量（放出のオン・オフを含む）を制御する。
【０００７】
また、前面パネルはガラス等の光透過性の材料で形成された前面基板の上に蛍光体層とアノード電極とを有する。封止枠は背面パネルと前面パネルの内周縁にフリットガラスなどの接着材で固着される。背面パネルと前面パネルおよび封止枠で形成される内部の真空度は、例えば１０-5〜１０-7Ｔｏｒｒ程度である。表示面サイズが大きいものでは、背面パネルと前面パネルの間に間隙保持部材（スペーサまたは隔壁とも称する）を介挿して固定し、両基板間の間を所定の間隔に保持している。
【０００８】
なお、ナノチューブとしての典型例であるカーボンナノチューブを電子源として用いた自発光型平面表示装置に関する従来技術を開示したものとして、下記「非特許文献１」等、数多く報告されている。
【０００９】
【非特許文献１】Applied Physics Lettersのvol.80(21), pp.4045-4047 (2002)
【発明の開示】
【発明が解決しようとする課題】
【００１０】
カーボンナノチューブを電子源として用いた自発光型平面表示装置においては、カーボンナノチューブの優れた電子放出特性を十分に活かせる電極構造を構成することが重要である。その一つとして、カーボンナノチューブとカソード電極との間に良好な電気コンタクトを実現する必要が有る。
【００１１】
しかしながら、予め作製したカソード電極の上にカーボンナノチューブ含有ペーストを塗布し、焼成して電子源を作製する従来の方法では、カソード電極と電子源との間には、酸化膜やペースト中のガラス成分や灰分等により、カソード電極と電子源との間に大きな接触抵抗が発生するという課題があった。
【００１２】
また、カーボンナノチューブを電子源とした自発光型平面表示装置においては、ゲート動作を低電圧で行うために電子源とゲート電極との間の距離を数μｍから数十μｍ程度の範囲に制御する必要がある。このためにフォトリソグラフィープロセスを適用する必要があり、低価格化への大きな障害となっていた。
【００１３】
したがって、本発明は、前述した従来の課題を解決するためになされたものであり、その目的は、カーボンナノチューブに代表されるナノ材料を電子源として用いた自発光型平面表示装置において、カソード電極と電子源との間の電気抵抗を低減してナノ材料の電子源としての優れた性能を十分に活用できる電極構造を有する自発光型平面表示装置を提供することにある。
【００１４】
さらに本発明の他の目的は、上記電極構造を通常用いられる印刷法を用いて容易に且つ低価格で作製できる自発光型平面表示装置を提供することにある。
【課題を解決するための手段】
【００１５】
このような目的を達成するために本発明による自発光型平面表示装置は、カソード電極に電子源となるナノ材料を含有させることにより、カソード電極と電子源との間に良好な電気コンタクトを実現することができるので、背景技術の課題を解決することができる。
【００１６】
また、本発明による他の自発光型平面表示装置は、カソード電極とゲート電極とを電子源となるナノ材料を含有させた同一材料で形成することにより、カソード電極と電子源との間に良好な電気コンタクトを実現することができるとともに、電極構造作製時の位置合わせ精度を大きく緩和することができるので、背景技術の課題を解決することができる。
【００１７】
また、本発明による他の自発光型平面表示装置は、上記構成において、電子源から取り出される電子線を前面パネル方向に集束制御させる集束電極を設けることにより、上記同様に背景技術の課題を解決することができる。
【００１８】
また、本発明による他の自発光型平面表示装置は、好ましくは、上記構成において、背面パネルと前面パネルとの間に複数の隔壁を設けることにより、上記同様に背景技術の課題を解決することができる。
【００１９】
また、本発明による他の自発光型平面表示装置は、好ましくは、上記構成において、ゲート電極のカソード電極に近接する露出部分に当該ゲート電極からのエミッション電流を遮断するエミッション機能遮断手段を設けることにより、上記同様に背景技術の課題を解決することができる。
【００２０】
また、本発明による他の自発光型平面表示装置は、好ましくは、上記構成において、エミッション機能遮断手段を導電性金属膜とすることにより、上記同様に背景技術の課題を解決することができる。
【００２１】
また、本発明による他の自発光型平面表示装置は、好ましくは、上記構成において、エミッション機能遮断手段を酸化膜とすることにより、上記同様に背景技術の課題を解決することができる。
【００２２】
また、本発明による他の自発光型平面表示装置は、好ましくは、上記構成において、電子源となるナノ材料が、炭素から構成されたナノチューブ、ナノコイルまたはナノサイズの形状を有する材料、炭素，ホウ素および窒素の三元素のうちの２元素以上を含むナノチューブ、ナノコイルまたはナノサイズの形状を有する材料の何れかとすることにより、上記同様に背景技術の課題を解決することができる。
【００２３】
また、本発明による他の自発光型平面表示装置は、好ましくは、上記構成において、カソード電極とゲート電極との電位差を一定の範囲に設定してゲート電極からのエミッション電流を遮断することにより、上記同様に背景技術の課題を解決することができる。
【００２４】
これにより、例えばスクリーン印刷プロセスのような低価格化が期待できる塗布プロセスを用いて自発光型平面表示装置を容易に作製することが可能となる。ここで、ゲート電極からの不要な電子線放出は、以下の発明の実施の形態に示すように電極構造や駆動方法を工夫することにより、遮断することができる。
【００２５】
なお、本発明は、上記各構成及び後述する実施の形態に記載される構成に限定されるものではなく、本発明の技術思想を逸脱することなく、種々の変更が可能であることは言うまでもない。
【発明の効果】
【００２６】
本発明によるナノ材料を電子源とした自発光型平面表示装置によれば、カソード電極に電子源となるナノ材料を含有させることにより、カソード電極と電子源との間に良好な電気コンタクトを実現することができ、カソード電極と電子源との間の電気的抵抗を低減できるので、ナノ材料の電子源としての優れた性能を十分に活用できる電極構造が実現することができるという極めて優れた効果が得られる。
【００２７】
また、本発明によるナノ材料を電子源とした自発光型平面表示装置によれば、カソード電極及びゲート電極をナノ材料を含有させた同一材料で形成することにより、カソード電極と電子源との間の電気的抵抗を低減できるとともに、電極構造作製時の位置合わせ精度を大きく緩和することができるので、通常用いられる印刷塗布プロセス等を用いて容易に且つ低価格で自発光型平面表示装置を作製することができるという極めて優れた効果が得られる。
【発明を実施するための最良の形態】
【００２８】
以下、本発明の実施の形態について、実施例の図面を参照して詳細に説明する。まず、本発明の要旨を明確にするためにそのポイントについて図１１乃至図１４を用いて説明する。
【００２９】
図１１は、本発明による平面型自発光平面表示装置のサブピクセルの構造を示す要部拡大斜視図である。自発光型平面表示装置では、多数の電子源がアレイ状に配置され、赤色・緑色・青色を表示するための三つの電子源または電子源群が一つのピクセルを構成する。なお、サブピクセルとは、ピクセルを構成する三つの電子源あるいは電子源群の内の一つを意味する。
【００３０】
図１１に示す現状のサブピクセルでは、ガラス基板ＳＵＢ上にカソード電極ＣＬとゲート電極ＧＬとを形成し、カソード電極ＣＬ上にカーボンナノチューブのようなナノ材料を含有した電子源層ＥＭＳを形成していた。これに対して本発明では、図１２に示すように、ガラス基板ＳＵＢの上に例えばカーボンナノチューブのようなナノ材料を含有したカソード電極ＣＬＣとゲート電極ＧＬＣとを形成する。これにより、カソード電極ＣＬＣを電子源として機能させることができる。
【００３１】
図１１に示す現状の構造では、カソード電極ＣＬと電子源層ＥＭＳとの界面には、酸化膜等が形成され、カソード電極ＣＬと電子源層ＥＭＳとの間に大きな接触抵抗が発生するという課題があった。これに対して図１２に要部拡大斜視図で示す本発明による第１の発明の場合には、カソード電極ＣＬＣにカーボンナノチューブのようなナノ材料が含有されているので、カソード電極ＣＬＣと電子源との間には良好な電気コンタクトを確保することができる。
【００３２】
カソード電極と電子源との間の電気抵抗が電子源のエミッション特性に与える影響を図１３を用いて説明する。図１３において、縦軸がエミッション電流を、横軸が印加電圧をそれぞれ表している。カソード電極と電子源層との間に大きな接触抵抗が存在する現状の場合、一定のエミッション電流を得るために必要な印加電界が大きくなり、さらにエミッション電流が大きくなるにつれて、その傾向がさらに大きくなる。
【００３３】
これに対してカソード電極ＣＬＣと電子源との間には良好な電気コンタクトが確保されている本発明の場合は、一定のエミッション電流を得るために必要な印加電界が小さく、エミッション電流と印加電圧との間には、ほぼ直線的な関係が成立する。このように本発明によりカーボンナノチューブのようなナノ材料の優れた電子放出特性を十分に活用することができる。
【００３４】
本発明の他の発明を図１４に示す要部拡大斜視図を用いて説明する。ガラス基板ＳＵＢ上にカーボンナノチューブのようなナノ材料を含有したカソード電極ＣＬＣとゲート電極ＧＬＣとを同時に形成する。これにより、カソード電極ＣＬＣ，ゲート電極ＧＬＣ及び電子源層を同時に形成できるので、電極構造作製時の位置合わせ精度を大きく緩和することができる。
【実施例１】
【００３５】
図１及び図２は、本発明による自発光型平面表示装置の実施例１の構成を説明する模式図であり、図１は、自発光型平面表示装置を斜め上方から見た要部展開斜視図、図２は、自発光型平面表示装置を斜め下方から見た要部展開斜視図である。この自発光型平面表示装置は、背面パネルＰＮＬ１を構成する背面基板ＳＵＢ１と、前面パネルＰＮＬ２を構成する前面基板ＳＵＢ２とが封止枠ＭＦＬを介して貼り合わせて構成される。
【００３６】
また、図３は、自発光型平面表示装置の背面基板ＳＵＢ１の内面を上方から見た要部平面図である。図３において、背面基板ＳＵＢ１の内面には、一方向に延在し、この一方向と交差する他方向に並設された多数のカソード電極ＣＬＣと、上記他方向に延在し、上記一方向に並設された多数のゲート電極ＧＬＣと形成されている。カソード電極ＣＬＣとゲート電極ＧＬＣとは、図示しない絶縁層を介して交差し、それぞれの交差部分にはナノ材料として例えばカーボンナノチューブ電子源が形成されている。
【００３７】
電子源に電子を供給するカソード電極ＣＬＣは、各カソード電極を複数組に分割して各組毎のカソード電極がカソード電極バスラインに電気的に接続されている。また、ゲート電極ＧＬＣは、各ゲート電極が複数組に分割して各組毎のゲート電極をゲート電極バスラインに電気的に接続されている。カソード電極バスライン及びゲート電極バスラインのうちの一部分をそれぞれ選択することにより、指定された位置の電子源から電子を放出させる電子線群を構成している。
【００３８】
この背面基板ＳＵＢ１上に形成されたカソード電極ＣＬＣには、カソード信号源（映像信号源）Ｓからカソード信号（映像信号）が供給され、ゲート電極ＧＬにはゲート信号源（走査信号源）Ｇからゲート信号（走査信号）が印加される。そして、ゲート信号により選択されたゲート電極ＧＬＣと交差するカソード電極ＣＬＣの電子源から電子線が放出される。
【００３９】
また、図４は、自発光型平面表示装置の前面基板ＳＵＢ２の内面を上方から見た要部平面図である。図４において、前面基板ＳＵＢ２の内面の表示領域には、図３に示す背面基板ＳＵＢ１に有する電子源の形成位置に合わせて赤色蛍光体層ＰＨＲ，緑色蛍光体層ＰＨＧ及び青色蛍光体層ＰＨＢがストライプ状に複数配列されて蛍光体層ＰＨが形成されている。なお、この蛍光体層ＰＨはドット状の配列でも良い。また、これらの各赤色蛍光体層ＰＨＲ，緑色蛍光体層ＰＨＧ及び青色蛍光体層ＰＨＢの相互間は、図示しないブラックマトリクス膜により区画され、これらの蛍光体層ＰＨ及びブラックマトリクス膜の背面の全面にはメタルバック膜が形成されている
【００４０】
さらに、この前面基板ＳＵＢ２の内面には、図４に示すように蛍光体層ＰＨの下層にアノード電極（陽極）ＡＤが形成されている。なお、アノード電極ＡＤを蛍光体層ＰＨの上層に形成することもできる。このアノード電極ＡＤには、図１に示す高電圧源Ｅから所定の陽極電圧が印加されている。カソード電極ＣＬＣの電子源から放出された電子は、アノード電極ＡＤに印加される高電圧で加速されて所定の蛍光体層ＰＨに射突し、これを所定の色で発光させる。この蛍光体層ＰＨの発光を前面基板ＳＵＢ２の表示領域の全域で制御することで２次元の映像が表示される。
【００４１】
なお、画面サイズが大きい平面表示装置では、背面基板ＳＵＢ１に有する電子源と前面基板ＳＵＢ２の蛍光体層ＰＨとの間隔を所定値に保持させるために封止枠ＭＦＬの内部に薄いガラス板などからなる複数の隔壁（スペーサ）が所定の間隔で設置される。
【００４２】
図５は、実施例１における背面パネルの構成例を模式的に説明する平面図であり、図５（ａ）は全体構成図、図５（ｂ）は図５（ａ）の要部拡大図である。図５では、背面パネルを構成する背面基板ＳＵＢ１の内面に同図垂直方向に複数本のカソード電極ＣＬＣが形成され、同図水平方向には多数のゲート電極ＧＬＣが形成されている。カソード電極ＣＬＣとゲート電極ＧＬＣとは図示しないが、絶縁層を介して交差し、各交差部分に前述したカーボンナノチューブを含有した電子源部ＥＭＳが形成される。
【００４３】
電子源に電子を供給するカソード電極ＣＬＣは、各カソード電極を複数組に分割して各組毎のカソード電極がカソード電極バスラインに電気的に接続されている。また、ゲート電極ＧＬＣは、各ゲート電極が複数組に分割して各組毎のゲート電極をゲート電極バスラインに電気的に接続される構造となっている。そして、カソード電極バスライン及びゲート電極バスラインのうちの一部分をそれぞれ選択することにより、指定された位置の電子源から電子を放出させる電子線群を構成している。
【００４４】
このカーボンナノチューブを含有した電子源部ＥＭＳは、前述したようにゲート電極ＧＬＣと、この下層の絶縁層（図示せず）を貫いた穴の底部に露出したカソード電極ＣＬＣ内に形成されている。個々の電子源部ＥＭＳはカラー表示の場合の１画素（ピクセル）を構成する副画素（サブピクセル）に対応する。カソード電極ＣＬＣの一端はカソード電極引出線ＣＬＴとなり、カソード信号源Ｓからカソード信号（映像信号）が供給される。また、ゲート電極ＧＬＣの一端はゲート電極引出線ＧＬＴとなり、ゲート信号源Ｇからゲート信号（走査信号）が供給される。
【００４５】
図６は、実施例１の自発光型平面表示装置を構成する前面パネルの構成例を模式的に説明する平面図であり、図６（ａ）は全体構成図、図６（ｂ）は図６（ａ）の要部拡大平面図である。この前面パネルは、前面基板ＳＵＢ２の内面に赤色（Ｒ）、緑色（Ｇ）、青色（Ｂ）のストライプ状の各蛍光体層ＰＨＲ，ＰＨＧ，ＰＨＧが遮光層（ブラックマトリクス）ＢＭで相互に区画されて蛍光体層ＰＨが成膜されて蛍光面が形成され、この蛍光面上に膜厚が数十ｎｍ乃至数百ｎｍに成膜されてアノード電極ＡＤが形成されている。
【００４６】
この蛍光面は次のようにして形成される。先ず、吸光物質と感光性樹脂とを混合したスラリーの塗布、マスク露光および過酸化水素水等を用いた既知のリフトオフ法により、図５における電子源ＥＭＳの横方向（水平方向）ピッチに合わせて電子源ＥＭＳ間の中央の位置にストライプ状のブラックマトリクスＢＭを形成する。次に、スラリー法を用いて赤色（Ｒ）、緑色（Ｇ）、青色（Ｂ）のストライプ状の各蛍光体層ＰＨＲ，ＰＨＧ，ＰＨＢの繰り返しパターンを形成し、各蛍光体層ＰＨＲ，ＰＨＧ，ＰＨＢの両側にブラックマトリクスＢＭが位置した蛍光体層ＰＨを形成する。また、ストライプ状の各蛍光体層ＰＨＲ，ＰＨＧ，ＰＨＢを形成した後、図示しないが、全面にアルミニウムを数十乃至数百ｎｍの厚さに蒸着してアノード電極ＡＤを形成する。
【００４７】
このようにして製作した前面パネルを封止枠ＭＦＬを介して前述した背面パネルと重ね合わせ、電子源と蛍光体を位置合わせし、内部を真空引きして封止し、表示パネルを製作し、駆動回路等を付加して自発光型平面表示装置を完成する。なお、前面パネルと封止枠ＭＦＬおよび背面パネルの封着にはフリットガラスを用いた。この封着は、封着面にフリットガラスを印刷法またはディスペンサー塗布法を用いて塗布し、約４５０°Ｃに加熱して溶融接着する。また、前面パネルと封止枠と背面パネルとを封着した内部空間の真空引きは、前面パネル，封止枠または背面パネルの何れか（通常は、背面パネルの表示領域外かつ封止枠内の適当な場所）に取り付けた排気管から排気し、所定の真空度に達した状態で排気管を封じきることで表示パネルが形成される。
【００４８】
このようにして製作した表示パネルにカソード電極ＣＬＣにカソード信号を、ゲート電極ＧＬＣにゲート信号をそれぞれ印加し、さらに加速電極ＡＤにカソード電極ＣＬＣに対して高電圧の加速電極を印加することにより、所望の高品位の画像を表示させることができた。
【００４９】
次に、本発明による自発光型平面表示装置における電子源の構造例及びこの構造例を製造する製造プロセスについて図７乃至図１０に要部拡大斜視図を用いて説明する。なお、これらの図では電子源アレイのサブピクセルについて詳細に示す。
【００５０】
まず、図７に示すようにガラス板を好適とする背面基板ＳＵＢ１の表面に銀微粒子と、ナノ材料として例えばカーボンナノチューブとを有機溶剤に含有させた電極形成用銀ペーストをスクリーン印刷法によりストライプ状に塗布し、焼成してカソード電極ＣＬＣを形成する。このカソード電極ＣＬＣの幅は約３０μｍ、隣接する図示しないストライプ状のカソード電極との間隔は約２４０μｍである。
【００５１】
このカソード電極ＣＬＣは、粒径約１μｍの銀微粒子と、直径約５ｎｍのカーボンナノチューブとの混合物とから構成されており、有機溶剤は焼成により消失され、このカソード電極ＣＬＣの膜厚は焼成後で約５μｍである。このようなカソード電極ＣＬＣのストライプ構造を１２８０×３本＝３８４０本形成する。
【００５２】
次に、図８に示すように背面基板ＳＵＢ１上にカソード電極ＣＬＣの近傍に隣接して銀微粒子を有機溶剤に含有させた電極形成用銀ペーストをスクリーン印刷法によりストライプ状に塗布し、焼成してゲート電極ＧＬを形成する。このゲート電極ＧＬとカソード電極ＣＬＣとの間隔は約３０μｍである。また、ゲート電極ＧＬは、粒径が約１μｍの銀微粒子で構成され、焼成後の膜厚は約５μｍである。
【００５３】
次に、図９に示すようにカソード電極ＣＬ及びゲート電極ＧＬが形成された背面基板ＳＵＢ１上にフリットガラスをスクリーン印刷法により塗布し、焼成して絶縁層ＩＮＳを形成する。この絶縁層ＩＮＳには、上述したカソード電極ＣＬＣに対応する部分に電子源ホールＣＨＬと、ゲート電極ＧＬの形成位置に対応する部分にゲート電極ＧＬに連通するゲート電極コンタクトホールＧＨＬとが形成されている。この絶縁層ＩＮＳの膜厚は、焼成後で約５μｍである。この構成により、電子源ホールＣＨＬの内部には、カソード電極ＣＬＣとゲート電極ＧＬのカソード電極ＣＬＣに近接する一部とが露出する構造となっている。
【００５４】
次に図１０に示すようにこの絶縁層ＩＮＳ上の上記ゲート電極コンタクトホールＧＨＬに対応する部位に銀微粒子を有機溶剤に含有させた電極形成用銀ペーストをスクリーン印刷法により塗布し、焼成してゲート電極用バスラインＧＢＬを形成する。このゲート電極用バスラインＧＢＬは、粒径が約１μｍの銀微粒子で構成され、焼成後の膜厚は約５μｍである。このようなゲート電極用バスラインＧＢＬを７２０本形成する。
【００５５】
最後に、カソード電極ＣＬＣの表面に対してカーボンナノチューブを起毛させるための表面処理を行う。この表面処理には、レーザ照射、プラズマ処理または機械的処理等の手法を用いることができる。このようにしてゲート動作可能なカーボンナノチューブ電子源構造を作製することができた。このような電子源構造においては、カソード電極ＣＬＣと、ゲート電極ＧＬと、電子源とが背面基板ＳＵＢ１の同一平面上に隣接して形成されることになる。
【００５６】
なお、本実施例では、カソード電極ＣＬＣ，ゲート電極ＧＬおよびゲート電極用バスラインＧＢＬを銀で形成したが、必要な電気伝導性を有する如何なる金属も用いることも可能である。また、合金または金属多層膜を用いることも可能である。さらにカソード電極ＣＬＣの塗布は、スクリーン印刷法に限定されるものではなく、インクジェット法，他の特殊な印刷法または気相成長法等を用いることもできる。
【実施例２】
【００５７】
次に、本発明による自発光型平面表示装置における電子源の他の構造例及びこの構造例を製造する製造プロセスについて図１５乃至図２０に示す要部拡大斜視図を用いて説明する。なお、これらの図では電子源アレイのサブピクセルについて詳細に示す。本実施例では、集束電極を設けた点が実施例１と異なる。
【００５８】
まず、図１５に示すように、ガラス板を好適とする背面基板ＳＵＢ１上に銀微粒子とカーボンナノチューブとを有機溶剤に含有させた電極形成用銀ペーストをスクリーン印刷法によりストライプ状に塗布し、焼成してカソード電極ＣＬＣを形成する。このカソード電極ＣＬＣの幅は約３０μｍ、隣接する図示しないストライプ状のカソード電極との間隔は約２４０μｍである。
【００５９】
このカソード電極ＣＬＣは、粒径が約１μｍの銀微粒子と、直径が約５ｎｍのカーボンナノチューブとの混合物とから構成されており、このカソード電極ＣＬＣの膜厚は焼成後で約５μｍである。このようなカソード電極ＣＬＣのストライプ構造を１２８０×３本＝３８４０本形成する。
【００６０】
次に、図１６に示すように背面基板ＳＵＢ１上にカソード電極ＣＬＣの近傍に隣接して銀微粒子を有機溶剤に含有させた電極形成用銀ペーストをスクリーン印刷法によりストライプ状に塗布し、焼成してゲート電極ＧＬを形成する。このゲート電極ＧＬとカソード電極ＣＬＣとの間隔は約３０μｍである。また、ゲート電極ＧＬは、粒径が約１μｍの銀微粒子で構成され、焼成後の膜厚は約５μｍである。
【００６１】
次に、図１７に示すようにフリットガラスをスクリーン印刷法により塗布し、焼成して絶縁層ＩＮＳ１を形成する。この絶縁層ＩＮＳ１には、前述したカソード電極ＣＬＣの電子源部に対応する部分に電子源ホールＣＨＬ１と、ゲート電極ＧＬの形成位置に対応する部分にゲート電極ＧＬに連通するゲート電極コンタクトホールＧＨＬとが形成されている。この絶縁層ＩＮＳ１の膜厚は、焼成後で約５μｍである。この構成により、電子源ホールＣＨＬ１の内部には、カソード電極ＣＬＣとゲート電極ＧＬのカソード電極ＣＬＣに近接する一部とが露出する構造となる。
【００６２】
次に、図１８に示すようにこの絶縁層ＩＮＳ１上の上記コンタクトホールＧＨＬに対応する部位に銀微粒子を有機溶剤に含有させた銀ペーストをスクリーン印刷法により塗布し、焼成してゲート電極用バスラインＧＢＬを形成する。このゲート電極用バスラインＧＢＬは、直径が約１μｍの銀微粒子で構成され、焼成後の膜厚は約５μｍである。このようなゲート電極用バスラインＧＢＬを７２０本形成する。
【００６３】
次に、図１９に示すように上記ゲート電極用バスラインＧＢＬが形成された絶縁層ＩＮＳ１上にフリットガラスをスクリーン印刷法により塗布し、焼成して上部絶縁層ＩＮＳ２を形成する。この上部絶縁層ＩＮＳ２には、上述したカソード電極ＣＬＣの電子源部に対応する部分に電子源ホールＣＨＬ２が形成されている。この絶縁層ＩＮＳ２の膜厚は、焼成後で約５μｍである。なお、この電子源ホールＣＨＬ２は、下層の絶縁層ＩＮＳ１に形成されている電子源ホールＣＨＬ１とほぼ同一開口寸法で連通して形成され、この電子源ホールＣＨＬ２内には、カソード電極ＣＬＣとゲート電極ＧＬのカソード電極ＣＬＣに近接する一部とが露出する構造となる。
【００６４】
次に、図２０に示すように上部絶縁層ＩＮＳ２上に銀微粒子を有機溶剤に含有させた電極形成用銀ペーストをスクリーン印刷法により塗布し、焼成して集束電極ＦＯＣを形成する。この集束電極ＦＯＣには、上述したカソード電極ＣＬＣの電子源部に対応する部分に電子源ホールＣＨＬ１及び電子源ホールＣＨＬ２に連通する上部電子源ホールＣＨＬ３がほぼ同一開口寸法で形成されている。この集束電極ＦＯＣは、粒径が約１μｍの銀微粒子で構成され、焼成後の膜厚は約５μｍである。この構成により、上部電子源ホールＣＨＬ３の内部には、カソード電極ＣＬＣとゲート電極ＧＬのカソード電極ＣＬＣに近接する一部とが露出する構造となる。
【００６５】
最後に、カソード電極ＣＬＣの表面に対してカーボンナノチューブを起毛させるための表面処理を行う。この表面処理には、レーザ照射、プラズマ処理または機械的処理等の手法を用いることができる。このようにしてゲート動作が可能であり、なお且つエミッションビームに対する集束機能を有するカーボンナノチューブ電子源構造を作製することができた。
【００６６】
このように構成された電子源構造は、集束電極ＦＯＣにカソード電極ＣＬＣに対して正または負の電圧を印加することにより、カソード電極ＣＬＣからのエミッションビームの広がり角度を制御することができる。
【００６７】
なお、本実施例では、カソード電極ＣＬＣ，ゲート電極ＧＬ，ゲート電極用バスラインＧＢＬ及び集束電極ＦＯＣを銀で形成したが、必要な電気伝導性を有する如何なる金属も用いることも可能である。また、合金または金属多層膜を用いることも可能である。さらにカソード電極ＣＬＣ及びゲート電極ＧＬＣの塗布は、スクリーン印刷法に限定されるものではなく、インクジェット法または他の特殊な印刷法または気相成長法等を用いることもできる。
【実施例３】
【００６８】
図２１乃至図２４は、本発明の自発光型平面表示装置における背面パネルの他の構造例及びこの構造例を製造する製造プロセスの説明図である。なお、ここでは、表示領域に形成される電子源アレイのサブピクセルについて説明する。本実施例では、カソード電極とゲート電極とを同時に形成する点と、ゲート電極の構造とが実施例１と異なる。
【００６９】
まず、図２１に示すように、ガラス板を好適とする背面基板ＳＵＢ１上に銀微粒子とカーボンナノチューブとを有機溶剤に含有させた電極形成用銀ペーストをスクリーン印刷法によりストライプ状に塗布し、焼成してカソード電極ＣＬＣ及びゲート電極ＧＬＣを同時に形成する。したがって、このカソード電極ＣＬＣとゲート電極ＧＬＣとは、背面基板ＳＵＢ１上の同一平面上に形成される。このカソード電極ＣＬＣの幅は約３０μｍであり、隣接するストライプ状のカソード電極との間隔は約２４０μｍである。また、カソード電極ＣＬＣとゲート電極ＧＬＣとの間隔は約３０μｍである。
【００７０】
これらのカソード電極ＣＬＣ及びゲート電極ＧＬＣは、粒径が約１μｍの銀微粒子と、直径が約５ｎｍのカーボンナノチューブとの混合物とから構成されており、これらのカソード電極ＣＬＣ及びゲート電極ＧＬＣの膜厚は焼成後で約５μｍである。このようなカソード電極ＣＬＣのストライプ構造を１２８０×３本＝３８４０本形成する。
【００７１】
次に、図２２に示すようにフリットガラスをスクリーン印刷法により塗布し、焼成して絶縁層ＩＮＳ１を形成する。この絶縁層ＩＮＳ１には、前述したカソード電極ＣＬＣの電子源部に対応する部分に電子源ホールＣＨＬ１と、ゲート電極ＧＬＣに連通するゲート電極コンタクトホールＧＨＬとが形成されている。この絶縁層ＩＮＳ１の膜厚は、焼成後で約５μｍである。
【００７２】
次に、図２３に示すようにこの絶縁層ＩＮＳ１上の上記コンタクトホールＧＨＬに対応する部位に銀微粒子を有機溶剤に含有させた電極形成用銀ペーストをスクリーン印刷法により塗布し、焼成してゲート電極用バスラインＧＢＬを形成する。このゲート電極用バスラインＧＢＬは、粒径が約１μｍの銀微粒子で構成され、焼成後の膜厚は約５μｍである。このようなゲート電極用バスラインＧＢＬを７２０本形成する。
【００７３】
次に、図２３の上面から見た平面図である図２４に示すように電子源ホールＣＨＬ１内に露出したゲート電極ＧＬＣの表面のみに金属メッキ処理を施して露出したゲート電極ＧＬＣの表面を金属膜で被覆する。または、他の方法としてこのゲート電極ＧＬＣの表面のみを電気分解酸化法により酸化し、ゲート電極ＧＬＣの表面のカーボンナノチューブを酸化させてゲート電極ＧＬＣのエミッション機能を著しく低下させる。
【００７４】
最後に、カソード電極ＣＬＣの表面に対してカーボンナノチューブを起毛させるための表面処理を行う。この表面処理には、レーザ照射，プラズマ処理または機械的処理等の手法を用いることができる。このようにしてゲート動作が可能なカーボンナノチューブ電子源構造を作製することができた。
【００７５】
なお、本実施例では、カソード電極ＣＬＣ、ゲート電極ＧＬＣ及びゲート電極用バスラインＧＢＬを銀で形成したが、必要な電気伝導性を有する如何なる金属も用いることも可能である。また、合金または金属多層膜を用いることも可能である。さらにカソード電極ＣＬＣ及びゲート電極ＧＬＣの塗布は、スクリーン印刷法に限定されるものではなく、インクジェット法，他の特殊な印刷法または気相成長法等を用いることもできる。
【実施例４】
【００７６】
図２５乃至図３０は、本発明の自発光型平面表示装置における背面パネルの他の構造例及びこの構造例を製造する製造プロセスの説明図である。なお、ここでは、表示領域に形成される電子源アレイのサブピクセルについて説明する。本実施例では、カソード電極とゲート電極とを同時に形成する点と、ゲート電極の構造とが実施例２と異なる。
【００７７】
まず、図２５に示すように、ガラス板を好適とする背面基板ＳＵＢ１上に銀微粒子とカーボンナノチューブとを有機溶剤に含有させた電極形成用銀ペーストをスクリーン印刷法によりストライプ状に塗布し、焼成してカソード電極ＣＬＣ及びゲート電極ＧＬＣを同時に形成する。この場合もこのカソード電極ＣＬＣとゲート電極ＧＬＣとは、背面基板ＳＵＢ１上の同一平面上に形成される。このカソード電極ＣＬＣの幅は約３０μｍであり、隣接するストライプ状のカソード電極との間隔は約２４０μｍである。また、カソード電極ＣＬＣとゲート電極ＧＬＣとの間隔は約３０μｍである。
【００７８】
これらのカソード電極ＣＬＣ及びゲート電極ＧＬＣは、粒径が約１μｍの銀微粒子と直径が約５ｎｍのカーボンナノチューブとの混合物とから構成されており、これらのカソード電極ＣＬＣ及びゲート電極ＧＬＣの膜厚は焼成後で約５μｍである。このようなカソード電極ＣＬＣのストライプ構造を１２８０×３本＝３８４０本形成する。
【００７９】
次に、図２６に示すようにフリットガラスをスクリーン印刷法により塗布し、焼成して絶縁層ＩＮＳ１を形成する。この絶縁層ＩＮＳ１には、前述したカソード電極ＣＬＣの電子源部に対応する部分に電子源ホールＣＨＬ１と、ゲート電極ＧＬＣの形成位置に対応する部分にゲート電極ＧＬＣに連通するゲート電極コンタクトホールＧＨＬとが形成されている。この絶縁層ＩＮＳ１の膜厚は、焼成後で約５μｍである。
【００８０】
次に、図２７に示すようにこの絶縁層ＩＮＳ１上の上記ゲート電極コンタクトホールＧＨＬに対応する部位に銀微粒子を有機溶剤に含有させた電極形成用銀ペーストをスクリーン印刷法により塗布し、焼成してゲート電極用バスラインＧＢＬを形成する。このゲート電極用バスラインＧＢＬは、粒径が約１μｍの銀微粒子で構成され、焼成後の膜厚は約５μｍである。このようなゲート電極用バスラインＧＢＬを７２０本形成する。
【００８１】
次に、図２８に示すように上記ゲート電極用バスラインＧＢＬが形成された絶縁層ＩＮＳ１上にフリットガラスをスクリーン印刷法により塗布し、焼成して上部絶縁層ＩＮＳ２を形成する。この上部絶縁層ＩＮＳ２には、前述したカソード電極ＣＬＣの電子源部に対応する部分に下部の電子源ホールＣＨＬ１に連通する上部電子源ホールＣＨＬ２が形成されている。この絶縁層ＩＮＳ２の膜厚は、焼成後で約５μｍである。なお、この上部電子源ホールＣＨＬ２は、下層の絶縁層ＩＮＳ１に形成されている電子源ホールＣＨＬ１とほぼ同一開口寸法で形成される構造となっている。
【００８２】
次に、図２９に示すように上部絶縁層ＩＮＳ２上に銀微粒子を有機溶剤に含有させた電極形成用銀ペーストをスクリーン印刷法により塗布し、焼成して集束電極ＦＯＣを形成する。この集束電極ＦＯＣには、前述したカソード電極の電子源部に対応する部分に電子源ホールＣＨＬ１及び電子源ホールＣＨＬ２に連通する上部電子源ホールＣＨＬ３が同一開口寸法で形成されている。この集束電極ＦＯＣは、粒径が約１μｍの銀微粒子で構成され、焼成後の膜厚は約５μｍである。
【００８３】
次に図２９の上面図である図３０に示すように上部電子源ホールＣＨＬ３内に露出したゲート電極ＧＬＣの表面のみに導電性金属をメッキ処理して金属膜を被覆する。または、他の方法としてこのゲート電極ＧＬＣの表面のみを電気分解酸化法により酸化し、ゲート電極ＧＬＣの表面に露出しているカーボンナノチューブを酸化させて露出部分のゲート電極ＧＬＣのエミッション機能を著しく低下させる。
【００８４】
最後に、カソード電極ＣＬＣの表面に対してカーボンナノチューブを起毛させるための表面処理を行う。この表面処理には、レーザ照射、プラズマ処理または機械的処理等の手法を用いることができる。このようにしてゲート動作が可能であり、なお且つエミッションビームに対する集束機能を有するカーボンナノチューブ電子源構造を作製することができた。
【００８５】
このように構成された電子源構造は、集束電極ＦＯＣにカソード電極ＣＬＣに対して正または負の電圧を印加することにより、カソード電極ＣＬＣからのエミッションビームの広がり角度を制御することができる。
【００８６】
なお、前述した実施例においては、カソード電極ＣＬＣ、ゲート電極ＧＬＣ、ゲート電極用バスラインＧＢＬ及び集束電極ＦＯＣ等を導電性金属として銀を用いて形成した場合について説明したが、本発明はこれに限定されるものではなく、必要な電気伝導性を有する如何なる金属またはこれらの合金粒子を含む金属ペーストを用いることも可能である。また、金属多層膜として形成することも可能である。
【００８７】
なお、前述した各実施例において、各種のペーストを形成する有機溶剤としてエチルセルロースまたはブチルカルビトール等を用いることができる。
【００８８】
また、前述した実施例においては、カソード電極，ゲート電極及び集束電極等を銀ペーストをスクリーン印刷法により塗布して形成した場合について説明したが、本発明は、これに限定されるものではなく、インクジェット法または他の特殊な印刷法または気相成長法等を用いることもできる。
【００８９】
また、前述した各実施例においては、電子源となるナノ材料としてカーボンナノチューブを用いた場合について説明したが、本発明はこれに限定されるものではなく、既知のナノチューブとして例えばナノコイルまたはナノサイズの形状を有する材料、炭素，ホウ素および窒素の三元素のうちの２元素以上を含むナノチューブ、ナノコイルまたはナノサイズの形状を有する材料の何れか一種類またはこれらの材料を組み合わせて使用しても前述と全く同様の効果が得られることは言うまでもない。
【実施例５】
【００９０】
図３１乃至図３３は、本発明による自発光型平面表示装置の実施例３及び実施例４において露出したゲート電極の表面を被覆または不活性化する以前の状態の電極構造におけるアノード電位、カソード電位およびゲート電位の相対関係を説明する図である。
【００９１】
図３１は、アノード電位，カソード電位およびゲート電位の相対関係を示す。この状態でエミッション電流がオフであるとする。次に図３２に示すようにエミッション電流がオンであるとする。図３２の場合、図３１の状態に比べてカソード電位を高く（よりマイナス）に設定し、ゲート電位を低く（よりプラス）に設定することにより、カソード電極からのみエミッション電流を得ることができる。
【００９２】
次に、図３１に示すようにエミッション電流がオフで、図３３に示すようにエミッション電流がオンの状態であるとする。図３３の場合、図３１に比べてカソード電位を低く（よりプラス）に設定し、ゲート電位を高く（よりマイナス）に設定することにより、カソード電極からのみエミッション電流を遮断することができる。
【００９３】
さらに、ゲート電位をある一定値よりも高くすると、ゲート電極からのエミッション電流のほとんどがカソード電極に吸収され、結果としてゲート電極からのエミッション電流を遮断することができる。
【００９４】
このように何れの場合にも、アノード電位、カソード電位およびゲート電位の相対関係を適切に設定することにより、必要なタイミングでゲート電極からのエミッション電流を遮断することができる。
【００９５】
図３４は、本発明に係わる自発光型平面表示装置の全体構造の一例を説明する一部破断して示す斜視図である。また、図３５は、図３４のＡ−Ａ’線に沿って切断した断面図である。背面パネルＰＮＬ１を構成する背面基板ＳＵＢ１の内面にはカソード電極ＣＬＣとゲート電極ＧＬＣとを有し、カソード電極ＣＬＣとゲート電極ＧＬＣとの交差部分に電子源が形成されている。カソード電極ＣＬＣの端部にはカソード電極引き出し線ＣＬＴが形成され、ゲート電極ＧＬＣの端部にはゲート電極引き出し線ＧＬＴが形成されている。
【００９６】
前面パネルＰＮＬ２を構成する前面基板ＳＵＢ２の内面には、前述したようなアノード電極と蛍光体層とが形成されている。背面パネルＰＮＬ１を構成する背面基板ＳＵＢ１と前面パネルＰＮＬ２を構成する前面基板ＳＵＢ２とは、その周縁に封止枠ＭＦＬを介在させて貼り合わされる。この貼り合わせた間隙を所定値に保持するため、背面基板ＳＵＢ１と前面パネルＰＮＬ２との間にガラス板を好適とする隔壁ＳＰＣを植立させている。図３５はこの隔壁ＳＰＣに沿った断面なので、隔壁ＳＰＣは図示を省略してある。
【００９７】
なお、背面パネルＳＵＢ１と前面パネルＰＮＬ２と封止枠ＭＦＬとで密封された内部空間は、背面パネルＰＮＬ１の一部に設けた排気管ＥＸＣから排気して所定の真空状態とする。
【図面の簡単な説明】
【００９８】
【図１】実施例１による自発光型平面表示装置を斜め上方からみた要部展開斜視図である。
【図２】実施例１による自発光型平面表示装置を斜め下方からみた要部展開斜視図である。
【図３】実施例１における背面パネルの構成例を模式的に説明する要部平面図である。
【図４】実施例１における前面パネルの構成例を模式的に説明する要部平面図である。
【図５】実施例１における背面パネルの構成例を模式的に説明する要部平面図である。
【図６】実施例１の自発光型平面表示装置を構成する前面パネルの構成例を模式的に説明する要部平面図である。
【図７】本発明の自発光型平面表示装置の背面パネルの構造例を製造するプロセスの説明図である。
【図８】本発明の自発光型平面表示装置の背面パネルの構造例を製造するプロセスの図７に続く説明図である。
【図９】本発明の自発光型平面表示装置の背面パネルの構造例を製造するプロセスの図８に続く説明図である。
【図１０】本発明の自発光型平面表示装置の背面パネルの構造例を製造するプロセスの図９に続く説明図である。
【図１１】現状の自発光型平面表示装置のサブピクセルの構造を示す要部拡大斜視図である。
【図１２】本発明による平面型自発光平面表示装置のサブピクセルの構造を示す要部拡大斜視図である。
【図１３】カソード電極と電子源との間の電気抵抗が電子源のエミッション特性に与える影響を説明する図である。
【図１４】本発明による自発光型平面表示装置の電極構造を説明する要部拡大斜視図である。
【図１５】本発明の自発光型平面表示装置における背面パネルの他の構造例を製造するプロセスの説明図である。
【図１６】本発明の自発光型平面表示装置における背面パネルの他の構造例を製造するプロセスの図１５に続く説明図である。
【図１７】本発明の自発光型平面表示装置における背面パネルの他の構造例を製造するプロセスの１６に続く説明図である。
【図１８】本発明の自発光型平面表示装置における背面パネルの他の構造例を製造するプロセスの図１７に続く説明図である。
【図１９】本発明の自発光型平面表示装置における背面パネルの他の構造例を製造するプロセスの図１８に続く説明図である。
【図２０】本発明の自発光型平面表示装置における背面パネルの他の構造例を製造するプロセスの図１９に続く説明図である。
【図２１】本発明の自発光型平面表示装置における背面パネルの他の構造例を製造するプロセスの説明図である。
【図２２】本発明の自発光型平面表示装置における背面パネルの他の構造例を製造するプロセスの図２１に続く説明図である。
【図２３】本発明の自発光型平面表示装置における背面パネルの他の構造例を製造するプロセスの図２２に続く説明図である。
【図２４】図２３の構造を示す平面図である。
【図２５】本発明の自発光型平面表示装置における背面パネルの他の構造例を製造するプロセスの説明図である。
【図２６】本発明の自発光型平面表示装置における背面パネルの他の構造例を製造するプロセスの図２５に続く説明図である。
【図２７】本発明の自発光型平面表示装置における背面パネルの他の構造例を製造するプロセスの図２６に続く説明図である。
【図２８】本発明の自発光型平面表示装置における背面パネルの他の構造例を製造するプロセスの図２７に続く説明図である。
【図２９】本発明の自発光型平面表示装置における背面パネルの他の構造例を製造するプロセスの図２８に続く説明図である。
【図３０】図２９の構造を示す平面図である。
【図３１】アノード電位，カソード電位およびゲート電位の相対関係を説明する図である。
【図３２】アノード電位，カソード電位およびゲート電位の相対関係を説明する図である。
【図３３】アノード電位，カソード電位およびゲート電位の相対関係を説明する図である。
【図３４】本発明に係わる自発光型平面表示装置の全体構造の一例を説明する一部破断して示す斜視図である。
【図３５】図３４のＡ−Ａ’線に沿って切断した断面図である。
【符号の説明】
【００９９】
ＰＮＬ１・・・背面パネル、ＰＮＬ２・・・前面パネル、ＳＵＢ１・・・背面基板、ＳＵＢ２・・・前面基板、ＭＦＬ・・・封止枠、ＳＰＣ・・・隔壁、ＣＬＣ・・・カソード電極、ＣＬＴ・・・カソード電極引き出し線、ＧＬ・・・ゲート電極、ＧＬＴ・・・ゲート電極引き出し線、ＧＬＣ・・・ゲート電極、ＦＯＣ・・・集束電極、ＩＮＳ・・・絶縁層、ＩＮＳ１・・・絶縁層、ＩＮＳ２・・・上部絶縁層、ＧＢＬ・・・ゲート電極用バスライン、ＣＨＬ・・・電子源ホール、ＣＨＬ１・・・電子源ホール、ＣＨＬ２・・・電子源ホール、ＣＨＬ３・・・上部電子源ホール、Ｓ・・・カソード信号源、Ｇ・・・ゲート信号源、ＰＨ・・・蛍光体層、ＡＤ・・・アノード電極、Ｅ・・・高電圧源、ＥＭＳ・・・電子源。
【図１】
2006244800.tif 000003
【図２】
2006244800.tif 000004
【図３】
2006244800.tif 000005
【図４】
2006244800.tif 000006
【図５】
2006244800.tif 000007
【図６】
2006244800.tif 000008
【図７】
2006244800.tif 000009
【図８】
2006244800.tif 000010
【図９】
2006244800.tif 000011
【図１０】
2006244800.tif 000012
【図１１】
2006244800.tif 000013
【図１２】
2006244800.tif 000014
【図１３】
2006244800.tif 000015
【図１４】
2006244800.tif 000016
【図１５】
2006244800.tif 000017
【図１６】
2006244800.tif 000018
【図１７】
2006244800.tif 000019
【図１８】
2006244800.tif 000020
【図１９】
2006244800.tif 000021
【図２０】
2006244800.tif 000022
【図２１】
2006244800.tif 000023
【図２２】
2006244800.tif 000024
【図２３】
2006244800.tif 000025
【図２４】
2006244800.tif 000026
【図２５】
2006244800.tif 000027
【図２６】
2006244800.tif 000028
【図２７】
2006244800.tif 000029
【図２８】
2006244800.tif 000030
【図２９】
2006244800.tif 000031
【図３０】
2006244800.tif 000032
【図３１】
2006244800.tif 000033
【図３２】
2006244800.tif 000034
【図３３】
2006244800.tif 000035
【図３４】
2006244800.tif 000036
【図３５】
2006244800.tif 000037